(57)【要約】  本発明は、フッ素含有フルオレンオキシムエステル系光開始剤、それを含む光硬化組成物およびその適用を提供する。本願が提供する一般式（Ｉ）又は（ＩＩ）で示されるフッ素含有フルオレンオキシムエステル系光開始剤において、フッ素含有基を導入することで、当該光開始剤が開始効率の高いという利点を有するようになる。そして、前記構造上の特殊さによって、当該光開始剤がさらに表面乾燥特性が良く、表面硬化効果がよく、そしてマイグレーションし難いなどの利点を有するようになる。これに基づいて、前記光開始剤は、開始効率が高く、表面乾燥特性が良く、表面硬化効果がよく、そしてマイグレーションし難いなどの利点を有し、広く適用される見込みがある。【化１】2021507058.tif 000062
2021507058.tif 000002
【特許請求の範囲】
【請求項１】
一般式（Ｉ）又は（ＩＩ）で示される構造を有することを特徴とするフッ素含有フルオレンオキシムエステル系光開始剤。
【化１】
2021507058.tif 000048
ここにおいて、前記一般式（Ｉ）において、前記ｎは、１〜４の整数を示す。前記ｍは、１〜４の整数を示す。
ｎ個の前記Ｒ１は、それぞれ独立に、−Ｇ−（Ｍ’）ｑ、水素、ニトロ基、ハロゲン、又は
【化２】
2021507058.tif 000049
から選ばれる。前記ｍ’は、１〜４の整数を示す。ここにおいて、前記Ｇは、ヘテロ原子又はカルボニル基から選ばれ、前記ヘテロ原子は、Ｏ、Ｎ又はＳであり、前記Ｍ’は、Ｃ１〜Ｃ２０の直鎖又は分岐鎖のアルキル基、Ｃ３〜Ｃ８のシクロアルキル基、Ｃ３〜Ｃ８のシクロアルキル基で置換されたＣ１〜Ｃ１０のアルキル基、Ｃ６〜Ｃ２０のアリール基、Ｃ１〜Ｃ１０のアルキル基、ニトロ基で置換されたＣ６〜Ｃ２０のアリール基、シアノ基で置換されたＣ６〜Ｃ２０のアリール基、Ｃ４〜Ｃ２０のヘテロアリール基、ニトロ基で置換されたＣ６〜Ｃ２０のヘテロアリール基又はシアノ基で置換されたＣ６〜Ｃ２０のヘテロアリール基から選ばれる。前記Ｍ’における一つ又は複数の炭素原子は、前記ヘテロ原子に置換されてもよい。ｑが１又は２である。
前記Ｒ２及び前記Ｒ２’は、それぞれ独立に、重合可能基から選ばれる。
前記Ｚ及び前記Ｚ’は、それぞれ独立に、不存在であるか、又はカルボニル基を示す。
ｍ個の前記Ｒ３及びｍ’個の前記Ｒ５は、それぞれ独立に、フッ素、一つ又は複数のフッ素で置換された直鎖又は分岐鎖のアルキル基、一つ又は複数のフッ素で置換された直鎖又は分岐鎖アルコキシ基から選ばれる。
前記Ｒ４及び前記Ｒ６は、それぞれ独立に、Ｃ１〜Ｃ２０の直鎖又は分岐鎖のアルキル基、Ｃ３〜Ｃ２０のシクロアルキル基、Ｃ３〜Ｃ８のシクロアルキル基で置換されたＣ１〜Ｃ１０のアルキル基、Ｃ１〜Ｃ１０のアルキル基で置換されたＣ３〜Ｃ８のシクロアルキル基、Ｃ６〜Ｃ２０のアリール基、Ｃ４〜Ｃ２０のヘテロアリール基又はＣ２〜Ｃ２０のアルケニル基から選ばれる。
前記一般式（ＩＩ）において、前記Ｒ１及び前記Ｒ１’は、それぞれ独立に、フッ素含有基を示す。
前記Ｒ２及び前記Ｒ３は、それぞれ独立に、Ｃ１〜Ｃ２０の直鎖又は分岐鎖のアルキル基、Ｃ３〜Ｃ１２のシクロアルキル基、Ｃ４〜Ｃ１８のシクロアルキルアルキル基、Ｃ６〜Ｃ２０のアリール基、Ｃ７〜Ｃ２４のアリールアルキル基、置換もしくは無置換のＣ４〜Ｃ２０のヘテロアリール基を示すか、又はＲ２及びＲ３が互いに連結してＣ３〜Ｃ１０のシクロアルキル基を形成している。
前記Ｒ４は、ヒドロキシル基、Ｎ−モルホリニル基、Ｎ−ピペリジニル基、Ｎ−ピペラジニル基、Ｎ−ピロリル基又はＮ−第２級アミノ基を示す。
前記Ａは、水素、ニトロ基、−ＣＯ−ＣＲ２Ｒ３Ｒ４基、又は−Ｒ５−（Ｒ６）ｎを示し、ここにおいて、前記Ｒ５は、Ｏ、Ｓ、Ｎ又はカルボニル基を示し、前記Ｒ６は、Ｃ１〜Ｃ２０の直鎖又は分岐鎖のアルキル基、Ｃ３〜Ｃ１２のシクロアルキル基、Ｃ４〜Ｃ１８のシクロアルキルアルキル基、置換もしくは無置換のＣ６〜Ｃ２０のアリール基、Ｃ７〜Ｃ２４のアリールアルキル基、５員環又は６員環の不飽和ヘテロ環基、又は置換もしくは無置換のＣ４〜Ｃ２０のヘテロアリール基を示し、ｎは、１又は２を示す。
【請求項２】
前記一般式（Ｉ）において、前記Ｍ’は、Ｃ１〜Ｃ１０の直鎖又は分岐鎖のアルキル基、Ｃ３〜Ｃ６のシクロアルキル基、Ｃ３〜Ｃ６のシクロアルキル基で置換されたＣ１〜Ｃ５のアルキル基、Ｃ６〜Ｃ１０のアリール基、Ｃ１〜Ｃ５のアルキル基、ニトロ基で置換されたＣ６〜Ｃ１０アリール基、シアノ基で置換されたＣ６〜Ｃ１０のアリール基、Ｃ４〜Ｃ１０のヘテロアリール基、ニトロ基で置換されたＣ６〜Ｃ１０のヘテロアリール基又はシアノ基で置換されたＣ６〜Ｃ１０のヘテロアリール基から選ばれることを特徴とする、請求項１に記載のフッ素含有フルオレンオキシムエステル系光開始剤。
【請求項３】
前記一般式（Ｉ）において、前記Ｒ２及び前記Ｒ２’は、それぞれ独立に、二重結合又はエポキシ基を含む重合可能基から選ばれることを特徴とする、請求項１に記載のフッ素含有フルオレンオキシムエステル系光開始剤。
【請求項４】
前記一般式（Ｉ）において、前記Ｒ２及び前記Ｒ２’は、それぞれ独立に、Ｃ２〜Ｃ１２のアルケニル基から選ばれ、前記Ｒ２及び前記Ｒ２’中の一つ又は複数の−ＣＨ２−は、それぞれ独立に、
【化３】
2021507058.tif 000050
に置換されてもよく、
好ましくは、前記一般式（Ｉ）において、前記Ｒ２及び前記Ｒ２’は、それぞれ独立に、Ｃ３〜Ｃ８のアルケニル基から選ばれ、前記Ｒ２及び前記Ｒ２’中の一つ又は複数の−ＣＨ２−は、それぞれ独立に、
【化４】
2021507058.tif 000051
に置換されてもよいことを特徴とする、請求項３に記載のフッ素含有フルオレンオキシムエステル系光開始剤。
【請求項５】
前記一般式（Ｉ）において、前記Ｒ２及び前記Ｒ２’は、それぞれ独立に、オキシラニル基で置換されたＣ１〜Ｃ１０のアルキル基又はエポキシプロピル基で置換されたＣ１〜Ｃ１０のアルキル基から選ばれ、前記Ｒ２及び前記Ｒ２’中のＣ１〜Ｃ１０のアルキル基における一つ又は複数の−ＣＨ２−は、それぞれ独立に、
【化５】
2021507058.tif 000052
に置換されてもよいことを特徴とする、請求項３に記載のフッ素含有フルオレンオキシムエステル系光開始剤。
【請求項６】
前記一般式（Ｉ）において、前記Ｒ２及び前記Ｒ２’は、それぞれ独立に、オキシラニル基又はシクロプロピル基を封鎖基とするＣ１〜Ｃ８のアルキル基から選ばれ、前記Ｒ２及び前記Ｒ２’中のＣ１〜Ｃ８のアルキル基における一つ又は複数の−ＣＨ２−は、それぞれ独立に、
【化６】
2021507058.tif 000053
に置換されてもよく、前記オキシラニル基又は前記エポキシプロピル基中のＨは、Ｃ１〜Ｃ４のアルキル基で置換されてもよいことを特徴とする、請求項５に記載のフッ素含有フルオレンオキシムエステル系光開始剤。
【請求項７】
前記一般式（Ｉ）において、ｍ個の前記Ｒ３及びｍ’個の前記Ｒ５は、それぞれ独立に、
【化７】
2021507058.tif 000054
から選ばれることを特徴とする、請求項１〜４のいずれか一項に記載のフッ素含有フルオレンオキシムエステル系光開始剤。
【請求項８】
前記一般式（Ｉ）において、前記Ｒ４及び前記Ｒ６は、それぞれ独立に、Ｃ１〜Ｃ６の直鎖又は分岐鎖のアルキル基、Ｃ３〜Ｃ１０のシクロアルキル基、Ｃ３〜Ｃ６のシクロアルキル基で置換されたＣ１〜Ｃ８のアルキル基、Ｃ１〜Ｃ８のアルキル基で置換されたＣ３〜Ｃ６のシクロアルキル基、又はＣ６〜Ｃ１２のアリール基から選ばれることを特徴とする、請求項１〜４のいずれか一項に記載のフッ素含有フルオレンオキシムエステル系光開始剤。
【請求項９】
前記一般式（Ｉ）において、前記Ｒ４及び前記Ｒ６は、それぞれ独立に、フェニル基、Ｃ１〜Ｃ４の直鎖又は分岐鎖のアルキル基、Ｃ３〜Ｃ８のシクロアルキル基、又はＣ３〜Ｃ６のシクロアルキル基で置換されたＣ１〜Ｃ４アルキル基から選ばれることを特徴とする、請求項８に記載のフッ素含有フルオレンオキシムエステル系光開始剤。
【請求項１０】
前記一般式（Ｉ）で示されるフッ素含有フルオレンオキシムエステル系光開始剤は、以下のものからなる群から選ばれる一種又は複数種であることを特徴とする、請求項１〜９のいずれか一項に記載のフッ素含有フルオレンオキシムエステル系光開始剤。
【化８−１】
2021507058.tif 000055
【化８−２】
2021507058.tif 000056
【化８−３】
2021507058.tif 000057
【化８−４】
2021507058.tif 000058
【化８−５】
2021507058.tif 000059
【化８−６】
2021507058.tif 000060
【請求項１１】
前記一般式（ＩＩ）において、前記Ｒ１及び前記Ｒ１’は、それぞれ独立に、Ｃ２〜Ｃ１０の直鎖又は分岐鎖のフッ素含有アルキル基から選ばれ、任意に、その中の−ＣＨ２−は、−Ｏ−又はフェニレン基に置換されてもよく、また、フェニレン基上のＨは、任意にＣ１〜Ｃ４のアルキル基で置換されてもよいことを特徴とする、請求項１に記載のフッ素含有フルオレン類光開始剤。
【請求項１２】
前記一般式（ＩＩ）において、前記Ｒ１及び前記Ｒ１’は、それぞれ独立に、−ＣＦ３、−ＣＦ２ＣＦ３、−ＣＦ２−ＣＨ２Ｆ又は−ＣＦ２−ＣＨＦ２を末端基とするＣ３〜Ｃ８の直鎖又は分岐鎖のフッ素含有アルキル基を示し、任意に、その中の−ＣＨ２−は、−Ｏ−又は１，４−フェニレン基に置換されてもよく、また、１，４−フェニレン基上のＨは、任意にＣ１〜Ｃ４のアルキル基で置換されてもよいことを特徴とする、請求項１又は１１に記載のフッ素含有フルオレン類光開始剤。
【請求項１３】
前記一般式（ＩＩ）において、前記Ｒ２及び前記Ｒ３は、それぞれ独立に、Ｃ１〜Ｃ８の直鎖又は分岐鎖のアルキル基、Ｃ４〜Ｃ１２のシクロアルキルアルキル基、Ｃ７〜Ｃ１４のアリールアルキル基を示すか、又はＲ２及びＲ３が互いに連結してＣ３〜Ｃ８のシクロアルキル基を形成していることを特徴とする、請求項１に記載のフッ素含有フルオレン類光開始剤。
【請求項１４】
前記一般式（ＩＩ）において、前記Ｒ２及び前記Ｒ３は、それぞれ独立に、Ｃ１〜Ｃ４の直鎖又は分岐鎖のアルキル基、Ｃ４〜Ｃ１０のシクロアルキルアルキル基、Ｃ７〜Ｃ１０のフェニルアルキル基を示すか、又はＲ２及びＲ３が互いに連結してＣ３〜Ｃ８のシクロアルキル基を形成していることを特徴とする、請求項１又は１３に記載のフッ素含有フルオレン類光開始剤。
【請求項１５】
前記一般式（ＩＩ）において、前記Ｒ４は、ヒドロキシル基、Ｎ−モルホリニル基、Ｎ−ピペリジニル基、又は二つの水素がＣ１〜Ｃ４のアルキル基で置換されたアミノ基を示すことを特徴とする、請求項１に記載のフッ素含有フルオレン類光開始剤。
【請求項１６】
前記一般式（ＩＩ）において、前記Ａは、水素、ニトロ基、−ＣＯ−ＣＲ２Ｒ３Ｒ４基、又は−Ｒ５−（Ｒ６）ｎを示し、ここにおいて、Ｒ５は、Ｏ、Ｓ、Ｎ又はカルボニル基を示し、Ｒ６は、Ｃ１〜Ｃ８の直鎖又は分岐鎖のアルキル基；Ｃ６〜Ｃ１２のアリール基；Ｃ１〜Ｃ５のアルキル基、ニトロ基又はシアノ基で置換されたＣ６〜Ｃ１２のアリール基；又は５員環の不飽和ヘテロ環基を示し、ｎは、１又は２を示すことを特徴とする、請求項１に記載のフッ素含有フルオレン類光開始剤。
【請求項１７】
前記一般式（ＩＩ）において、前記Ｒ６は、Ｃ１〜Ｃ４の直鎖又は分岐鎖のアルキル基、フラニル基、ピロリル基、チエニル基、Ｃ６〜Ｃ１０のアリール基；Ｃ１〜Ｃ４のアルキル基、ニトロ基又はシアノ基で置換されたＣ６〜Ｃ１０のアリール基を示すことを特徴とする、請求項１又は１６に記載のフッ素含有フルオレン類光開始剤。
【請求項１８】
請求項１〜１７のいずれか一項に記載の一般式（ＩＩ）で示されるフッ素含有フルオレン類光開始剤の製造法であって、原料ａと原料ｂとを触媒の作用下で反応させる、反応式は、以下に示す、フッ素含有フルオレン類光開始剤の製造法。
【化９】
2021507058.tif 000061
ここにおいて、前記一般式（ＩＩ）において、前記Ｍは、Ｈ又はＯＨを示す。
前記ＭがＨを示す場合に、Ｒ０は、即ちＲ１であり、Ｒ０’は、即ちＲ１’であり、
前記ＭがＯＨを示す場合に、前記Ｒ０、前記Ｒ０’は、それぞれ、Ｒ１、Ｒ１’に対応し、かつ、前記Ｒ１は、ＯＲ０を示し、前記Ｒ１’は、ＯＲ０’を示す。
前記Ｘは、Ｃｌ又はＢｒを示す。
【請求項１９】
前記触媒は、アルカリ性触媒であり、好ましくは、リチウムｔｅｒｔ−ブトキシド、ナトリウムｔｅｒｔ−ブトキシド及びカリウムｔｅｒｔ−ブトキシドのうちの少なくとも一種であることを特徴とする、請求項１８に記載の製造法。
【請求項２０】
光硬化組成物であって、前記光硬化組成物が光開始剤を含み、前記光開始剤が請求項１〜１９のいずれか一項に記載のフッ素含有フルオレンオキシムエステル系光開始剤を含むことを特徴とする光硬化組成物。
【請求項２１】
請求項１〜１９のいずれか一項に記載のフッ素含有フルオレンオキシムエステル系光開始剤の光硬化分野への適用。
【請求項２２】
前記光開始剤は、カラーレジスト、ブラックマトリックス、フォトスペーサー、リブ、ドライフィルム、半導体フォトレジスト及びインクの製造に適用されることを特徴とする、請求項２１に記載の適用。
【発明の詳細な説明】
【技術分野】
【０００１】
本発明は、有機合成分野に関するものであり、詳しくは、フッ素含有フルオレンオキシムエステル系光開始剤、それを含む光硬化組成物およびその適用に関するものである。
【背景技術】
【０００２】
伝統的なブラウン管モニタに比べ、液晶表示装置には、エネルギー消費が低く、体積が小さく、放射線フリーなどの利点を有するが、視野角が小さく、影像遅延、輝度及びコントラスト不良、などの欠陥を抱えている。近年、人々の生活水準の向上につれて、人々は、液晶表示装置に対しても、より高い要求を求めてきており、大型サイズ、高輝度、高コントラスト及び広い視野角などの要求が提出されており、このため、液晶ディスプレイの製造に用いられる材料に対してもより高い要求を求めるようになる。
【０００３】
カラーレジスト、ブラックレジスト及びフォトスペーサーは、液晶パネルディスプレイを構成する重要な構成部分であり、次世代のパネルディスプレイにおいて大型サイズ、高解像度を実現するのに必要不可欠な材料であり、高感度のオキシムエステル開始剤は、レジスト及びフォトスペーサーの配合処方の重要な構成部分であり、近年、高感度開始剤について研究が非常に盛んになっているが、これまでに開示の光開始剤の表面乾燥特性が悪く、マイグレーションしやすいという課題が依然として有効に解決されておらず、材料の適用性能にある程度で影響を及ぼすこととなる。
【発明の概要】
【発明が解決しようとする課題】
【０００４】
本発明は、従来のオキシムエステル系光開始剤の表面乾燥特性が悪く、マイグレーションしやすいという課題を解決するために、フッ素含有フルオレンオキシムエステル系光開始剤、それを含む光硬化組成物およびその適用を提供することを主たる目的とする。
【課題を解決するための手段】
【０００５】
前記目的を実現するために、本発明は、フッ素含有フルオレンオキシムエステル系光開始剤を提供し、当該光開始剤は、一般式（Ｉ）又は（ＩＩ）で示される構造を有する：
【０００６】
【化１】
2021507058.tif 000003
【０００７】
ここにおいて、一般式（Ｉ）において、ｎは、１〜４の整数を示す；ｍは、１〜４の整数を示す。
【０００８】
ｎ個のＲ１は、それぞれ独立に、−Ｇ−（Ｍ’）ｑ、水素、ニトロ基、ハロゲン、又は
【０００９】
【化２】
2021507058.tif 000004
【００１０】
から選ばれ、ｍ’は、１〜４の整数を示す；ここにおいて、Ｇは、ヘテロ原子又はカルボニル基から選ばれ、ヘテロ原子は、Ｏ、Ｎ又はＳであり、Ｍ’は、Ｃ１〜Ｃ２０の直鎖又は分岐鎖のアルキル基、Ｃ３〜Ｃ８のシクロアルキル基、Ｃ３〜Ｃ８のシクロアルキル基で置換されたＣ１〜Ｃ１０のアルキル基、Ｃ６〜Ｃ２０のアリール基、Ｃ１〜Ｃ１０のアルキル基、ニトロ基で置換されたＣ６〜Ｃ２０アリール基、シアノ基で置換されたＣ６〜Ｃ２０アリール基、Ｃ４〜Ｃ２０のヘテロアリール基、ニトロ基で置換されたＣ６〜Ｃ２０ヘテロアリール基又はシアノ基で置換されたＣ６〜Ｃ２０ヘテロアリール基から選ばれ、Ｍ’における一つ又は複数の炭素原子がヘテロ原子に置換されてもよい。ｑが１又は２である。
【００１１】
Ｒ２及びＲ２’は、それぞれ独立に、重合可能基から選ばれる。
Ｚ及びＺ’は、それぞれ独立に、不存在であるか、又はカルボニル基を示す。
【００１２】
ｍ個のＲ３及びｍ’個のＲ５は、それぞれ独立に、フッ素、一つ又は複数のフッ素で置換された直鎖又は分岐鎖のアルキル基、一つ又は複数のフッ素で置換された直鎖又は分岐鎖アルコキシ基から選ばれる。
【００１３】
Ｒ４及びＲ６は、それぞれ独立に、Ｃ１〜Ｃ２０の直鎖又は分岐鎖のアルキル基、Ｃ３〜Ｃ２０のシクロアルキル基、Ｃ３〜Ｃ８のシクロアルキル基で置換されたＣ１〜Ｃ１０のアルキル基、Ｃ１〜Ｃ１０のアルキル基で置換されたＣ３〜Ｃ８のシクロアルキル基、Ｃ６〜Ｃ２０のアリール基、Ｃ４〜Ｃ２０のヘテロアリール基又はＣ２〜Ｃ２０のアルケニル基から選ばれる。
【００１４】
一般式（ＩＩ）において、Ｒ１及びＲ１’は、それぞれ独立にフッ素含有基を示す。
Ｒ２及びＲ３は、それぞれ独立に、Ｃ１〜Ｃ２０の直鎖又は分岐鎖のアルキル基、Ｃ３〜Ｃ１２のシクロアルキル基、Ｃ４〜Ｃ１８のシクロアルキルアルキル基、Ｃ６〜Ｃ２０のアリール基、Ｃ７〜Ｃ２４のアリールアルキル基、置換もしくは無置換のＣ４〜Ｃ２０のヘテロアリール基を示すか、又はＲ２及びＲ３が互いに連結してＣ３〜Ｃ１０のシクロアルキル基を形成している。
【００１５】
Ｒ４は、ヒドロキシル基、Ｎ−モルホリニル基、Ｎ−ピペリジニル基、Ｎ−ピペラジニル基、Ｎ−ピロリル基又はＮ−第２級アミノ基を示す。
【００１６】
Ａは、水素、ニトロ基、−ＣＯ−ＣＲ２Ｒ３Ｒ４基、又は−Ｒ５−（Ｒ６）ｎを示し、ここにおいて、Ｒ５は、Ｏ、Ｓ、Ｎ又はカルボニル基を示し、Ｒ６は、Ｃ１〜Ｃ２０の直鎖又は分岐鎖のアルキル基、Ｃ３〜Ｃ１２のシクロアルキル基、Ｃ４〜Ｃ１８のシクロアルキルアルキル基、置換もしくは無置換のＣ６〜Ｃ２０のアリール基、Ｃ７〜Ｃ２４のアリールアルキル基、５員環又は６員環の不飽和ヘテロ環基、置換もしくは無置換のＣ４〜Ｃ２０のヘテロアリール基を示し、ｎは、１又は２を示す。
【発明の効果】
【００１７】
本発明の技術内容を適用すれば、本願が提供する一般式（Ｉ）又は（ＩＩ）で示されるフッ素含有フルオレンオキシムエステル系光開始剤において、フッ素含有基を導入することで、当該光開始剤が開始効率の高いという利点を有するようになる。そして、前記構造上の特殊さによって、当該光開始剤がさらに表面乾燥特性が良く、表面硬化効果がよく、そしてマイグレーションし難いという利点などを有するようになる。これに基づいて、前記光開始剤は、開始効率が高く、表面乾燥特性が良く、表面硬化効果がよく、そしてマイグレーションし難いという利点などを有し、広く適用される見込みがある。
【発明を実施するための形態】
【００１８】
発明を実施するための形態
なお、矛盾にならないのであれば、本願の実施様態及実施様態中の特徴は、互いに組み合わせることができる。以下は、実施様態と共に本発明を詳しく説明する。
【００１９】
背景技術に示されるように、従来のオキシムエステル系光開始剤には、表面乾燥特性が悪く、そしてマイグレーションしやすいという課題を抱えている。前記技術的課題を解決するために、本発明は、フッ素含有フルオレンオキシムエステル系光開始剤を提供し、当該光開始剤は、一般式（Ｉ）又は（ＩＩ）で示される構造を有する。
【００２０】
【化３】
2021507058.tif 000005
【００２１】
ここにおいて、ｎは、１〜４の整数を示す。ｍは、１〜４の整数を示す。
ｎ個のＲ１は、それぞれ独立に、−Ｇ−（Ｍ’）ｑ、水素、ニトロ基、ハロゲン、又は
【００２２】
【化４】
2021507058.tif 000006
【００２３】
から選ばれ、ｍ’は、１〜４の整数を示す。ここにおいて、Ｇは、ヘテロ原子又はカルボニル基を含むが、これらに限られない。ヘテロ原子は、Ｏ、Ｎ又はＳであり、Ｍ’は、Ｃ１〜Ｃ２０の直鎖又は分岐鎖のアルキル基、Ｃ３〜Ｃ８のシクロアルキル基、Ｃ３〜Ｃ８のシクロアルキル基で置換されたＣ１〜Ｃ１０のアルキル基、Ｃ６〜Ｃ２０のアリール基、Ｃ１〜Ｃ１０のアルキル基、ニトロ基で置換されたＣ６〜Ｃ２０アリール基、シアノ基で置換されたＣ６〜Ｃ２０アリール基、Ｃ４〜Ｃ２０のヘテロアリール基、ニトロ基で置換されたＣ６〜Ｃ２０ヘテロアリール基又はシアノ基で置換されたＣ６〜Ｃ２０ヘテロアリール基を含むがこれらに限られない。Ｍ’における一つ又は複数の炭素原子がヘテロ原子に置換されてもよく、ｑが１又は２である。
【００２４】
Ｒ２及びＲ２’は、それぞれ独立に、重合可能基から選ばれる。Ｚ及びＺ’は、それぞれ独立に、不存在であるか、又はカルボニル基を示す。ｍ個のＲ３及びｍ’個のＲ５は、それぞれ独立に、フッ素、一つ又は複数のフッ素で置換された直鎖又は分岐鎖のアルキル基、一つ又は複数のフッ素で置換された直鎖又は分岐鎖アルコキシ基から選ばれる。Ｒ４及びＲ６は、それぞれ独立に、Ｃ１〜Ｃ２０の直鎖又は分岐鎖のアルキル基、Ｃ３〜Ｃ２０のシクロアルキル基、Ｃ３〜Ｃ８のシクロアルキル基で置換されたＣ１〜Ｃ１０のアルキル基、Ｃ１〜Ｃ１０のアルキル基で置換されたＣ３〜Ｃ８のシクロアルキル基、Ｃ６〜Ｃ２０のアリール基、Ｃ４〜Ｃ２０のヘテロアリール基又はＣ２〜Ｃ２０のアルケニル基から選ばれる。
【００２５】
一般式（ＩＩ）において、Ｒ１及びＲ１’は、それぞれ独立に、フッ素含有基を示す。
Ｒ２及びＲ３は、それぞれ独立に、Ｃ１〜Ｃ２０の直鎖又は分岐鎖のアルキル基、Ｃ３〜Ｃ１２のシクロアルキル基、Ｃ４〜Ｃ１８のシクロアルキルアルキル基、Ｃ６〜Ｃ２０のアリール基、Ｃ７〜Ｃ２４のアリールアルキル基、置換もしくは無置換のＣ４〜Ｃ２０のヘテロアリール基を示すか、又はＲ２及びＲ３が互いに連結してＣ３〜Ｃ１０のシクロアルキル基を形成している。
【００２６】
Ｒ４は、ヒドロキシル基、Ｎ−モルホリニル基、Ｎ−ピペリジニル基、Ｎ−ピペラジニル基、Ｎ−ピロリル基又はＮ−第２級アミノ基を示す。
【００２７】
Ａは、水素、ニトロ基、−ＣＯ−ＣＲ２Ｒ３Ｒ４基、又は−Ｒ５−（Ｒ６）ｎを示し、ここにおいて、Ｒ５は、Ｏ、Ｓ、Ｎ又はカルボニル基を示し、Ｒ６は、Ｃ１〜Ｃ２０の直鎖又は分岐鎖のアルキル基、Ｃ３〜Ｃ１２のシクロアルキル基、Ｃ４〜Ｃ１８のシクロアルキルアルキル基、置換もしくは無置換のＣ６〜Ｃ２０のアリール基、Ｃ７〜Ｃ２４のアリールアルキル基、５員環又は６員環の不飽和ヘテロ環基、置換もしくは無置換のＣ４〜Ｃ２０のヘテロアリール基を示し、ｎは、１又は２を示す。
【００２８】
本願が提供する一般式（Ｉ）又は（ＩＩ）で示されるフッ素含有フルオレンオキシムエステル系光開始剤において、フッ素含有基を導入することで、当該光開始剤が開始効率の高いという利点を有するようになる。そして、前記構造上の特殊さによって、当該光開始剤がさらに表面乾燥特性が良く、表面硬化効果がよく、そしてマイグレーションし難いという利点などを有するようになる。これに基づいて、前記光開始剤は、開始効率が高く、表面乾燥特性が良く、表面硬化効果がよく、そしてマイグレーションし難いという利点などを有し、広く適用される見込みがある。
【００２９】
また、一般式（Ｉ）で示される光開始剤において、さらにフルオレン構造の９位に重合可能基を導入することで、一般式（Ｉ）で示される光開始剤が基材と重合できるようになり、従って、当該光開始剤のマイグレーションし難さのより一層の向上に有利である。
【００３０】
前記フッ素含有フルオレンオキシムエステル系光開始剤の構造安定性をより一層向上するために、好ましくは、一般式（Ｉ）において、Ｍ’は、Ｃ１〜Ｃ１０の直鎖又は分岐鎖のアルキル基、Ｃ３〜Ｃ６のシクロアルキル基、Ｃ３〜Ｃ６のシクロアルキル基で置換されたＣ１〜Ｃ５のアルキル基、Ｃ６〜Ｃ１０のアリール基、Ｃ１〜Ｃ５のアルキル基、ニトロ基で置換されたＣ６〜Ｃ１０のアリール基、シアノ基で置換されたＣ６〜Ｃ１０のアリール基、Ｃ４〜Ｃ１０のヘテロアリール基、ニトロ基で置換されたＣ６〜Ｃ１０のヘテロアリール基又はシアノ基で置換されたＣ６〜Ｃ１０ヘテロアリール基を含むがこれらに限られない。
【００３１】
前記フッ素含有フルオレンオキシムエステル系光開始剤のマイグレーション性をより一層低下させるために、好ましくは、一般式（Ｉ）において、Ｒ２及びＲ２’は、それぞれ独立に、二重結合又はエポキシ基を有する重合可能基から選ばれる。
【００３２】
一つの好ましい実施様態において、一般式（Ｉ）において、Ｒ２及びＲ２’は、それぞれ独立に、Ｃ２〜Ｃ１２のアルケニル基から選ばれる。Ｒ２及びＲ２’中の一つ又は複数の−ＣＨ２−は、それぞれ独立に、
【００３３】
【化５】
2021507058.tif 000007
【００３４】
に置換されてもよい。
好ましくは、一般式（Ｉ）において、Ｒ２及びＲ２’は、それぞれ独立に、Ｃ３〜Ｃ８のアルケニル基から選ばれる。Ｒ２中の一つ又は複数の−ＣＨ２−は、それぞれ独立に、
【００３５】
【化６】
2021507058.tif 000008
【００３６】
に置換されてもよい。
一つの好ましい実施様態において、一般式（Ｉ）において、Ｒ２及びＲ２’は、それぞれ独立に、オキシラニル基で置換されたＣ１〜Ｃ１０のアルキル基、又はエポキシプロピル基で置換されたＣ１〜Ｃ１０のアルキル基を示す。Ｒ２及びＲ２’中のＣ１〜Ｃ１０のアルキル基における一つ又は複数の−ＣＨ２−は、それぞれ独立に、
【００３７】
【化７】
2021507058.tif 000009
【００３８】
に置換されてもよい。
一つの好ましい実施様態において、一般式（Ｉ）において、Ｒ２及びＲ２’は、それぞれ独立に、オキシラニル基又はシクロプロピル基が封鎖基のＣ１〜Ｃ８のアルキル基から選ばれ、Ｒ２及びＲ２’中のＣ１〜Ｃ８のアルキル基における一つ又は複数の−ＣＨ２−は、それぞれ独立に、
【００３９】
【化８】
2021507058.tif 000010
【００４０】
に置換されてもよく、オキシラニル基又はエポキシプロピル基中のＨは、Ｃ１〜Ｃ４のアルキル基で置換されてもよい。
【００４１】
好ましくは、一般式（Ｉ）において、ｍ個のＲ３及びｍ’個のＲ５は、それぞれ独立に、
【００４２】
【化９】
2021507058.tif 000011
【００４３】
から選ばれる。Ｒ３及びＲ５として前記基を選択して使用すれば、光開始剤の開始効率のより一層の向上に有利である。
【００４４】
好ましくは、一般式（Ｉ）において、Ｒ４及びＲ６は、それぞれ独立に、Ｃ１〜Ｃ６の直鎖又は分岐鎖のアルキル基、Ｃ３〜Ｃ１０のシクロアルキル基、Ｃ３〜Ｃ６のシクロアルキル基で置換されたＣ１〜Ｃ８のアルキル基、Ｃ１〜Ｃ８のアルキル基で置換されたＣ３〜Ｃ６のシクロアルキル基又はＣ６〜Ｃ１２のアリール基から選ばれる。
【００４５】
より好ましくは、一般式（Ｉ）において、Ｒ４及びＲ６は、それぞれ独立に、フェニル基、Ｃ１〜Ｃ４の直鎖又は分岐鎖のアルキル基、Ｃ３〜Ｃ８のシクロアルキル基、又はＣ３〜Ｃ６のシクロアルキル基で置換されたＣ１〜Ｃ４アルキル基から選ばれる。
【００４６】
より好ましくは、一般式（Ｉ）で示されるフッ素含有フルオレンオキシムエステル系光開始剤は、以下のものからなる群から選ばれる一種又は複数種である。
【００４７】
【化１０−１】
2021507058.tif 000012
【００４８】
【化１０−２】
2021507058.tif 000013
【００４９】
【化１０−３】
2021507058.tif 000014
【００５０】
【化１０−４】
2021507058.tif 000015
【００５１】
【化１０−５】
2021507058.tif 000016
【００５２】
【化１０−６】
2021507058.tif 000017
【００５３】
本発明のもう一つの側面によれば、本発明は、さらに、以下の工程を含む前記一般式（Ｉ）で示されるフッ素含有フルオレンオキシムエステル系光開始剤の製造法を提供する。
【００５４】
（１）中間体ａの製造
三塩化アルミニウム又は塩化亜鉛の触媒作用によって、原料ａと原料ｂを有機溶媒中でフリーデルクラフツアシル化反応させ、中間体ａを得る。合成ルートは、以下の通りである。
【００５５】
【化１１】
2021507058.tif 000018
【００５６】
Ａは、不存在であるか、又はメチレン基である。
（２）中間体ｂの製造
中間体ａが塩化ヒドロキシルアンモニウム及び醋酸ナトリウムの作用下でオキシム化反応する場合に、Ａが不存在であり、中間体ｂを得る。合成ルートは、以下の通りである。
【００５７】
【化１２】
2021507058.tif 000019
【００５８】
濃塩酸の存在下で中間体ａと亜硝酸エステル又は亜硝酸塩が常温でオキシム化反応する場合に、Ａがメチレン基であり、中間体ｂを得る。合成ルートは、以下の通りである。
【００５９】
【化１３】
2021507058.tif 000020
【００６０】
（３）生成物の製造
中間体ｂと
【００６１】
【化１４】
2021507058.tif 000021
【００６２】
とがエステル化反応し、目的生成物を得る。合成ルートは、以下の通りである。
【００６３】
【化１５】
2021507058.tif 000022
【００６４】
Ｚは、不存在であるか、又は炭素基である。
前記合成中に用いられる原料は、いずれも既知の化合物であり、市販により入手できるか又は既知の合成法により便利で製造でき、そのうちの原料ａは、中国特許出願番号２０１７１０２７４０１８．４に開示の合成法により得ることができる。当該合成過程は、順にフリーデルクラフツアシル化反応、オキシム化反応及びエステル化反応を含み、これらの工程は、いずれも有機化学合成分野の通常の反応種類である。反応のフローを明瞭にした後、具体的な反応条件は、当業者にとって容易に確定し得ることである。
【００６５】
工程（１）中の反応温度は、通常−１０〜３０℃である。使用される有機溶媒の種類について特に限定されるものではなく、原料を溶解できかつ反応に悪影響がないものであればよく、好ましくは、ジクロロメタン、ジクロロエタン、ベンゼン、トルエン及びキシレンからなる群のうちの一種又は複数種である。
【００６６】
工程（２）において、中間体ｂの製造は、溶媒系で行われ、使用される溶媒種類について特に限定されるものではなく、原料を溶解できかつ反応に悪影響がないものであればよい。Ｚが不存在である場合に、使用される溶媒は、アルコールと水との混合溶媒であってもよく、好ましくは、エタノールと水との混合溶媒であり；当該反応は、加熱還流の状態下で行われる。Ｚがカルボニル基である場合に、使用される溶媒は、ジクロロメタン、ベンゼン、トルエン及びテトラヒドロフランからなる群のうちの一種又は複数種を含むがこれらに限られず、亜硝酸エステルは、亜硝酸エチルエステル、亜硝酸イソアミルエステル及び亜硝酸イソオクチルエステルからなる群のうちの一種又は複数種を含むがこれらに限られず、亜硝酸塩は、亜硝酸ナトリウム及び／又は亜硝酸カリウムを含むがこれらに限られない。
【００６７】
工程（３）において、エステル化反応は、有機溶媒中で行われ、溶媒の種類について特に限定されるものではなく、原料を溶解できかつ反応に悪影響がないものであればよく、好ましくは、ジクロロメタン、ジクロロエタン、ベンゼン、トルエン及びキシレンからなる群のうちの一種又は複数種である。
【００６８】
もう一つの好ましい実施様態において、前記一般式（ＩＩ）で示されるフッ素含有フルオレン類光開始剤において、Ｒ１及びＲ１’は、それぞれ独立に、Ｃ２〜Ｃ１０の直鎖又は分岐鎖のフッ素含有アルキル基を示し、任意に（ｏｐｔｉｏｎａｌｌｙ）、そのうちの−ＣＨ２−は、−Ｏ−又はフェニレン基に置換されてもよく、かつ、フェニレン基上のＨは、任意にＣ１〜Ｃ４のアルキル基で置換されてもよい。さらに好ましくは、Ｒ１及びＲ１’は、それぞれ独立に、−ＣＦ３、−ＣＦ２ＣＦ３、−ＣＦ２−ＣＨ２Ｆ又は−ＣＦ２−ＣＨＦ２を末端基とするＣ３〜Ｃ８の直鎖又は分岐鎖のフッ素含有アルキル基を示し、任意に、そのうちの−ＣＨ２−は、−Ｏ−又は１，４−フェニレン基に置換されてもよく、かつ、１，４−フェニレン基上のＨは、任意にＣ１〜Ｃ４のアルキル基で置換されてもよい。
【００６９】
好ましくは、一般式（ＩＩ）において、Ｒ２及びＲ３は、それぞれ独立に、Ｃ１〜Ｃ８の直鎖又は分岐鎖のアルキル基、Ｃ４〜Ｃ１２のシクロアルキルアルキル基、Ｃ７〜Ｃ１４のアリールアルキル基を示すか、又はＲ２及びＲ３が互いに連結してＣ３〜Ｃ８のシクロアルキルを形成している。さらに好ましくは、Ｒ２及びＲ３は、それぞれ独立に、Ｃ１−Ｃ４の直鎖又は分岐鎖のアルキル基、Ｃ４〜Ｃ１０のシクロアルキルアルキル基、Ｃ７〜Ｃ１０のフェニルアルキル基を示すか、又はＲ２及びＲ３が互いに連結してＣ３〜Ｃ８のシクロアルキルを形成している。
【００７０】
好ましくは、一般式（ＩＩ）において、Ｒ４は、ヒドロキシル基、Ｎ−モルホリニル基、Ｎ−ピペリジニル基、又は二つの水素がＣ１〜Ｃ４アルキル基で置換されたアミノ基を示す。
【００７１】
好ましくは、一般式（ＩＩ）において、Ａは、水素、ニトロ基、−ＣＯ−ＣＲ２Ｒ３Ｒ４基、又は−Ｒ５−（Ｒ６）ｎを示し、ここにおいて、Ｒ５は、Ｏ、Ｓ、Ｎ又はカルボニル基を示し、Ｒ６は、Ｃ１〜Ｃ８の直鎖又は分岐鎖のアルキル基；Ｃ６〜Ｃ１２のアリール基；Ｃ１〜Ｃ５アルキル基、ニトロ基又はシアノ基で置換されたＣ６〜Ｃ１２のアリール基；又は５員環の不飽和ヘテロ環基を示し、ｎは、１又は２を示す。さらに好ましくは、Ｒ６は、Ｃ１〜Ｃ４の直鎖又は分岐鎖のアルキル基、フラニル基、ピロリル基、チエニル基、Ｃ６〜Ｃ１０のアリール基；又はＣ１〜Ｃ４アルキル基、ニトロ基又はシアノ基で置換されたＣ６〜Ｃ１０のアリール基を示す。
【００７２】
限定的ではないが、一般式（ＩＩ）で示されるフッ素含有フルオレン類光開始剤は、以下の構造から選ばれる。
【００７３】
【化１６−１】
2021507058.tif 000023
【００７４】
【化１６−２】
2021507058.tif 000024
【００７５】
【化１６−３】
2021507058.tif 000025
【００７６】
【化１６−４】
2021507058.tif 000026
【００７７】
相応的に、本発明は、前記一般式（ＩＩ）で示されるフッ素含有フルオレン類光開始剤の製造法に関するものであり、原料ａと原料ｂとを触媒の作用下で反応させ、反応式は、以下に示される。
【００７８】
【化１７】
2021507058.tif 000027
【００７９】
ここにおいて、Ｍは、Ｈ又はＯＨを示す。
ＭがＨを示す場合に、Ｒ０が即ちＲ１であり、Ｒ０’が即ちＲ１’であり、
ＭがＯＨを示す場合に、Ｒ０、Ｒ０’は、それぞれＲ１、Ｒ１’に対応し、かつ、Ｒ１は、ＯＲ０を示し、Ｒ１’は、ＯＲ０’を示す、
Ｘは、Ｃｌ又はＢｒを示す。
【００８０】
前記製造法に使用される原料及び試薬は、いずれも従来技術中の既知の化合物であるか又は既知のプロセスにより便利で製造でき、そのうちの原料ａは、出願番号２０１５１０９３７３２８．０、２０１７１００８８２３４．Ｘ、２０１７１０５３０３５４．０、２０１７１０８３５５２７．Ｘなどの中国発明特許出願に記載の合成法により製造できる。
【００８１】
反応は、有機溶媒中で行われ、溶媒の種類について特に限定されず、原料を溶解できかつ反応に悪影響がないものであればよく、好ましくは、極性の溶媒であり、特にＤＭＦである。前記触媒は、アルカリ性触媒であり、好ましくは、リチウムｔｅｒｔ−ブトキシド、ナトリウムｔｅｒｔ−ブトキシド及びカリウムｔｅｒｔ−ブトキシドのうちの少なくとも一種である。反応温度は、１０〜５０℃である。反応時間は、原料の種類によってやや相違するが、通常は、１〜６ｈである。
【００８２】
本発明のさらにもう一つの側面によれば、本発明は、さらに、光硬化組成物を提供し、当該光硬化組成物は、光開始剤を含み、光開始剤は、前記一般式（Ｉ）及び／又は一般式（ＩＩ）で示されるフッ素含有フルオレンオキシムエステル系光開始剤を含む。
【００８３】
本願が提供する一般式（Ｉ）又は（ＩＩ）で示されるフッ素含有フルオレンオキシムエステル系光開始剤において、フッ素含有基を導入することで、当該光開始剤が開始効率の高いという利点を有するようになる。そして、前記構造上の特殊さによって、当該光開始剤がさらに表面乾燥特性が良く、表面硬化効果がよく、そしてマイグレーションし難いなどの利点を有するようになる。これに基づいて、前記光開始剤は、マイグレーションし難く、開始効率が高く、表面乾燥特性が良く、そして表面硬化効果がよいなどの利点を有するようになり、広く適用される見込みがある。
【００８４】
本発明のさらにもう一つの側面によれば、本発明は、さらに、前記一般式（Ｉ）又は（ＩＩ）で示されるフッ素含有フルオレンオキシムエステル系光開始剤の光硬化分野への適用を提供する。
【００８５】
本願が提供する一般式（Ｉ）又は（ＩＩ）で示されるフッ素含有フルオレンオキシムエステル系光開始剤において、フッ素含有基を導入することで、当該光開始剤が開始効率の高いという利点を有するようになる。そして前記構造上の特殊さによって、当該光開始剤がさらに、表面乾燥特性が良く、表面硬化効果がよく、そしてマイグレーションし難いなどの利点を有するようになる。これに基づいて、前記光開始剤は、マイグレーションし難く、開始効率が高く、表面乾燥特性が良く、そして表面硬化効果がよいなどの利点を有するようになり、広く適用される見込みがある。
【００８６】
本発明は、さらに、前記フッ素含有フルオレン類光開始剤が光硬化分野への適用に関するものである。制限的ではないが、当該光開始剤は、カラーレジスト（ＲＧＢ）、ブラックマトリックス（ＢＭ）、フォトスペーサー（ｐｈｏｔｏ−ｓｐａｃｅｒ）、リブ（ｒｉｂ）、ドライフィルム、半導体フォトレジスト及びインクなどにおいて適用できる。当該光開始剤は、開始効率が高く、優れた表面乾燥特性及び耐候性能をもたらすことができる。
【実施例】
【００８７】
実施例
以下、具体的な実施例と共とに本発明をさらに詳しく説明するが、本発明の保護範囲に対する制限と理解すべきではない。
【００８８】
一般式（Ｉ）で示されるフッ素含有フルオレンオキシムエステル系光開始剤の製造実施例は、以下に示す。
【００８９】
実施例１
（１）中間体１ａの合成
５００ｍＬの四つ口フラスコ中に中間体１ａを６６．１ｇ、三塩化アルミニウムを２７．０ｇ、及びジクロロメタンを１００ｍＬ添加し、氷水浴を使用して四つ口フラスコ中の原料の温度を０℃まで降温させた。その後、攪拌しながら、前記原料中に５７．０ｇの原料１ｂと５０ｍＬのジクロロメタンとの混合溶液を滴下すると同時に、反応系の温度を１０℃以下に制御し、２ｈをかけて滴下が終了した。滴下終了後、２ｈ攪拌し続け、反応が完全になるまで液相クロマトグラフィーによりトラッキングした。続いて、前記反応系を４００ｇ氷水と５０ｍＬ濃塩酸（３７％）とを配合してなる稀塩酸にゆっくりと注ぎ、添加しながら攪拌し、その後、それを分液ロートに注ぎ、下層のジクロロメタン層を分離し、そして５０ｍＬジクロロメタンで水層を引き続き洗浄し、ジクロロメタン層を合併した。５ｗｔ％の炭酸水素ナトリウム水溶液（１回ずつ１５０ｍＬ、合計３回）でジクロロメタン層を洗浄し、続いて、ｐＨが中性となるまでジクロロメタン層を水洗浄し、８０ｇの無水硫酸マグネシウムでジクロロメタン層を乾燥させ、濾過後に生成物のジクロロメタン溶液を回転蒸発し、メタノールを溶媒として再結晶させ、その後、８０℃のオーブンで２ｈ乾燥させ、９７．２ｇの中間体１ａを得、收率が８４ｗｔ％であり、純度が９８ｗｔ％であった。合成ルートは、以下の通りである。
【００９０】
【化１８】
2021507058.tif 000028
【００９１】
中間体１ａは、プロトン核磁気共鳴スペクトル及び質量分析により確認される。
１Ｈ−ＮＭＲ（ＣＤＣｌ３、５００ＭＨｚ）：１．２８８５−１．３３０７（８Ｈ、ｍ）、１．８６５４−１．９９７５（８Ｈ、ｍ）、２．３５０６（３Ｈ、ｓ）、３．８０９８（２Ｈ、ｓ）、４．９６５７−５．０３４２（４Ｈ、ｍ）、５．６７８６−５．７１５３（２Ｈ、ｔ）、６．１９７６（１Ｈ、ｓ）、６．４６７２−６．８４００（３Ｈ、ｍ）、７．２８１３−７．  ９５０３  （７Ｈ、ｍ）。
【００９２】
ＭＳ（ｍ／ｚ）：５７９（Ｍ＋１）＋。
（２）中間体１ｂの合成
５００ｍＬの四つ口フラスコに５７．９ｇの中間体１ａ、塩化ヒドロキシルアンモニウム７．０ｇ、醋酸ナトリウム８．２ｇ、１００ｍＬのエタノール、５０ｍＬの水を仕込み、８５℃で加熱還流しながら５ｈ攪拌した後、反応をオフにし、内容物を１０００ｍＬの大型ビーカーに注ぎ、５００ｍＬの水を添加して攪拌し、１００ｍＬのジクロロメタンで抽出し、抽出液に３０ｇの無水ＭｇＳＯ４を添加して乾燥させ、吸引濾過し、濾過液を減圧下で回転蒸発して溶媒を除去し、回転ボトル中にオイル状の粘稠物を得、粘稠物を１００ｍＬの石油エーテルに注ぎ、攪拌して析出させ、吸引濾過し、白色粉末状の固体を得、７０℃で５ｈベークし、中間体１ｂ  ４３．７ｇを得、收率が７２ｗｔ％であり、純度が９８ｗｔ％であり、ＭＳ（ｍ／ｚ）：６０８（Ｍ＋１）＋であった。合成ルートは以下に示す。
【００９３】
【化１９】
2021507058.tif 000029
【００９４】
（３）化合物１の合成
２５０ｍＬの四つ口フラスコに３０．４ｇの中間体１ｂ、１００ｍＬのジクロロメタンを添加し、室温で５ｍｉｎ攪拌し、その後、５ｇの塩化プロピオニルを滴下し、約３０ｍｉｎをかけて滴下が終了し、２ｈ攪拌し続け、その後、５％  ＮａＨＣＯ３水溶液を添加してｐＨ値を中性となるように調節し、分液ロートで有機層を分離し、さらに１００ｍＬの水で２回洗浄し、２０ｇの無水ＭｇＳＯ４で乾燥させ、濾過後、回転蒸発して溶媒を除去し、粘稠状の液体を得、メタノールで再結晶して白色固体粉末を得、濾過し、化合物１合計２７．２ｇを得、收率が８２％であり、純度が９９％であった。合成ルートは、以下の通りである。
【００９５】
【化２０】
2021507058.tif 000030
【００９６】
化合物１の構造は、プロトン核磁気共鳴スペクトル及び質量分析により確認される。
１Ｈ−ＮＭＲ（ＣＤＣｌ３、５００ＭＨｚ）：０．９８６９−１．００４５（３Ｈ、ｔ）、１．２８９５−１．３３４７（８Ｈ、ｍ）、１．８６７８−１．９６６８（８Ｈ、ｍ）、２．２６７８−２．３５６７（５Ｈ、ｍ）、４．９６７８−５．０５４６（４Ｈ、ｍ）、５．６６９５−５．７２０６（２Ｈ、ｍ）、６．１９９６  （１Ｈ、ｓ）  、６．７８４６−８．  ０３３１  （１０Ｈ、ｍ）。
【００９７】
ＭＳ（ｍ／ｚ）：６６４（Ｍ＋１）＋。
実施例２
（１）中間体２ａの合成
５００ｍＬの四つ口フラスコに７２．５ｇの中間体２ａ、三塩化アルミニウム２７．０ｇ、ジクロロメタン１００ｍＬを仕込み、氷水浴を使用して四つ口フラスコ中の原料の温度を０℃までに降温させた。その後、攪拌しながら、前記原料に５４．５ｇの原料２ｂと５０ｍＬのジクロロメタンとの混合溶液を滴下し、同時に、反応系の温度を１０℃以下に制御し、２ｈをかけて滴下が終了した。滴下終了後、２ｈ攪拌し続け、反応が完全になるまで液相クロマトグラフィーによりトラッキングした。続いて、前記反応系を４００ｇの氷水と５０ｍＬの濃塩酸（３７％）を配合してなる稀塩酸にゆっくりと注ぎ、添加しながら攪拌し、その後、それを分液ロートに注ぎ、下層のジクロロメタン層を分離し、そして５０ｍＬのジクロロメタンで引き続き水層を洗浄し、ジクロロメタン層を合併し、５  ｗｔ％の炭酸水素ナトリウム水溶液（１回ずつ１５０ｍＬ、合計３回）でジクロロメタン層を洗浄し、続いて、ｐＨが中性となるまでジクロロメタン層を水洗浄し、８０ｇの無水硫酸マグネシウムでジクロロメタン層を乾燥させ、濾過後、生成物のジクロロメタン溶液を回転蒸発し、メタノールを溶媒として再結晶させ、その後、８０℃のオーブンで２ｈ乾燥させ、１０１．８ｇの中間体２ａを得、收率が８５ｗｔ％であり、純度９８ｗｔ％であった。合成ルートは、以下の通りである。
【００９８】
【化２１】
2021507058.tif 000031
【００９９】
中間体２ａは、プロトン核磁気共鳴スペクトル及び質量分析により確認される。
１Ｈ−ＮＭＲ（ＣＤＣｌ３、５００ＭＨｚ）：２．１４８９−２．１６７３（４Ｈ、ｔ）、２．３５０７（３Ｈ、ｓ）、４．１０４３−４．１５５４（４Ｈ、ｔ）、５．７９８６−６．０５２１（４Ｈ、ｍ）、６．４２０７−６．４３３２（２Ｈ、ｄ）、７．１１０５−７．  ８０２３  （１０Ｈ、ｍ）。
【０１００】
ＭＳ（ｍ／ｚ）：５９９（Ｍ＋１）＋。
（２）中間体２ｂの合成
２５０ｍＬの四つ口フラスコに５９．８ｇの中間体２ａ、３７ｗｔ％の塩酸１０．０ｇ、亜硝酸イソアミルエステル１１．８ｇ、１００ｍＬのテトラヒドロフランを添加し、常温で５ｈ攪拌し、反応をオフにした。内容物を１０００ｍＬの大型ビーカーに注ぎ、５００ｍＬの水を添加して攪拌し、１００ｍＬのジクロロメタンで抽出し、抽出液に３０ｇの無水ＭｇＳＯ４を添加して乾燥させ、吸引濾過し、濾過液を減圧下で回転蒸発して溶媒を除去し、回転ボトル中にオイル状の粘稠物を得、粘稠物を１００ｍＬの石油エーテルに注ぎ、攪拌して析出させ、吸引濾過し、白色粉末状の固体を得、７０℃で５ｈベークし、中間体２ｂ  ４４．８ｇを得、收率が７５％であり、純度が９８％であり、ＭＳ（ｍ／ｚ）：６１４（Ｍ＋１）＋であった。合成ルートは、以下の通りである。
【０１０１】
【化２２】
2021507058.tif 000032
【０１０２】
（３）化合物２の合成
２５０ｍＬの四つ口フラスコに３０．７ｇの中間体２ｂ、１００ｍＬのジクロロメタンを添加し、室温で５ｍｉｎ攪拌し、その後、６．５ｇの無水プロピオン酸を滴下し、約３０ｍｉｎをかけて滴下が終了し、２ｈ攪拌し続け、その後、５％  ＮａＨＣＯ３水溶液を添加してｐＨ値を中性となるように調節し、分液ロートで有機層を分離し、そして２００ｍＬの水で２回洗浄し、５０ｇの無水ＭｇＳＯ４で乾燥させ、濾過後、回転蒸発して溶媒を除去し、粘稠状液体を得、メタノールで再結晶して白色固体粉末を得、濾過し、製品２８．５ｇを得、收率が８５％であり、純度が９９％であった。
【０１０３】
合成ルートは、以下の通りである：
【０１０４】
【化２３】
2021507058.tif 000033
【０１０５】
化合物２の構造は、プロトン核磁気共鳴スペクトル及び質量分析により確認される。
１Ｈ−ＮＭＲ（ＣＤＣｌ３、５００ＭＨｚ）：１．０００４−１．１０４９（３Ｈ、ｔ）、２．１４９７−２．２７３２（６Ｈ、ｍ）、４．１００３−４．１６６６（４Ｈ、ｔ）、５．８００６−６．１０５６（４Ｈ、ｍ）、６．４２７５−６．４３６５（２Ｈ、ｄ）、７．２８０９−８．  ０６０３  （７Ｈ、ｍ）。
【０１０６】
ＭＳ（ｍ／ｚ）：６７０（Ｍ＋１）＋。
実施例３
実施例１及び２の方法を参照して、相応する原料から、表１に示される構造を有する化合物３〜１３を製造する。
【０１０７】
【表１−１】
2021507058.tif 000034
【０１０８】
【表１−２】
2021507058.tif 000035
【０１０９】
【表１−３】
2021507058.tif 000036
【０１１０】
光開始剤の性能評価
代表的な光硬化樹脂組成物を調製することにより、本発明の式（Ｉ）で示される光開始剤の硬化速度、マイグレーション性、表面乾燥などの適用性能を評価する。具体的な手順は、以下に示す。
【０１１１】
（１）以下の組成の光硬化樹脂組成物（重量部）を調製し、表２に示される。
【０１１２】
【表２】
2021507058.tif 000037
【０１１３】
ここにおいて、表２において、Ａ：１，６−ヘキサンジオールジアクリレート。
Ｂ：アクリル酸エステルコポリマー［ベンジルメタクリレート／メタアクリル酸／ヒドロキシエチルメタクリレート（モル比７０／１０／２０）コポリマー（Ｍｖ：１００００）］。
【０１１４】
Ｃ１：化合物１、Ｃ２：化合物２、Ｃ３：化合物４、Ｃ４：化合物７、Ｃ５：化合物１１、Ｃ６：化合物１２。
【０１１５】
【化２４】
2021507058.tif 000038
【０１１６】
Ｄ１がブタノン（溶媒）である。
（２）硬化速度。
【０１１７】
前記組成物を黄光ランプ下で攪拌し、その後、採取してロール塗布でＰＥＴ基板に塗布して成膜し、９０℃で２ｍｉｎ乾燥させ、乾燥膜の厚さが２μｍである塗膜を得る。その後、前記塗膜を室温まで冷却し、高圧水銀ランプ（露光機型番：ＲＷ−ＵＶ７０２０１、１回ずつの露光量  ５０ｍＪ／ｃｍ２）で照射することで、前記塗膜を露光し、硬化成膜させる。
【０１１８】
塗膜が硬化して硬化膜を成膜するまでベルト式露光機を通過する回数で評価し、通過する回数が多いほど、硬化速度が好ましくないことを示す。
【０１１９】
（３）マイグレーション性。
前記硬化膜を粉々に切断し、サンプルとする。０．５ｇの硬化膜サンプルを秤量して５０ｍＬのビーカーに置き、４．５ｍＬのメタノールを添加し、超音波で３０ｍｉｎ超音波溶解させる。得られる溶液を１０ｍＬのメスフラスコに移し、サンプルをメタノールで引き続き２回洗浄（２ｍＬ×２）し、メスフラスコに注ぎ、ピペットで０．１ｍＬのトルエンを採取して内部標準物質として添加し、メタノールを添加して容量を規定量にし、均一になるまで振盪し、静置する。
【０１２０】
日本島津ＬＣ−２０Ａ液体クロマトグラフィー（ｓｈｉｍ  ｐａｃｋカラム、１５０×６．０ｎｍ、検出器ＳＰＤ−２０Ａ、検出限２０ｐｐｍ、検出波長２５４ｎｍ）を採用して、２５℃で流速１．０ｍＬ／ｍｉｎ、流動相（体積比メタノール／水＝９０／１０）を使用して、光開始剤の存在が検出できるかを観察する。トルエンに対しての液相クロマトグラフィーピーク面積比の百分率で、液相における開始剤の含有量が高いほど、マイグレーション性が大きいことを示す。
【０１２１】
（４）表面乾燥測定
コットンボール吹き法（ＧＢ／Ｔ  １７２８−１９７９（１９８９））を採用して、硬化膜の表面に１個の１ｃｍ２のふわとした脱脂コットンボールを軽く置きながら、コットンボールから１５ｃｍの距離で口で水平方向に沿って軽くコットンボールを吹く。
【０１２２】
コットンボールを吹き飛ばすことができ、膜の表面に綿繊維が残らない場合に、Ａとする；
コットンボールを吹き飛ばすことができるが、膜の表面に綿繊維が残る場合に、Ｂとする；
コットンボールを吹き飛ばすことができない場合に、Ｃとする；
コットンボールを吹き飛ばすことができ、かつ膜の表面に綿繊維が残らないのであれば、すなわち表面乾燥であり、膜の表面乾燥特性に優れていることを示す。
【０１２３】
評価結果は、表３に示される。
【０１２４】
【表３】
2021507058.tif 000039
【０１２５】
表３の測定結果から分かるように、本発明の一般式（Ｉ）で示される重合可能基含有フルオレンオキシムエステル系光開始剤は、表面乾燥特性に優れ、光硬化への適用において開始剤効率が高く、硬化速度が素早く、そしてマイグレーションが起こらず、総合的な性能の面で従来のオキシムエステル系光開始剤製品よりも明らかに優れている。
【０１２６】
一般式（ＩＩ）で示されるフッ素含有フルオレンオキシムエステル系光開始剤の製造実施例は、以下に示す。
【０１２７】
実施例１
化合物１の合成
【０１２８】
【化２５】
2021507058.tif 000040
【０１２９】
２５０ｍＬの四つ口フラスコに３６．８ｇの原料１ａ、ナトリウムｔｅｒｔ−ブトキシド１０．６ｇ及びＤＭＦ  ５０ｍＬを仕込み、室温（約２５℃）で攪拌し、２６．６ｇの原料１ｂを滴下し、約１ｈをかけて滴下が終了し、滴下終了後、３ｈ攪拌し続け、反応が完全になるまで液相クロマトグラフィーによりトラッキングした。内容物をゆっくりと２００ｇの水に注ぎ、ジクロロメタン（１回ずつ５０ｍＬ、合計２回）で抽出し、５％の炭酸水素ナトリウム水溶液（１回ずつ１００ｍＬ、合計３回）でジクロロメタン層を洗浄し、続いて、ｐＨが中性となるまでジクロロメタン層を水洗浄し、８０ｇの無水硫酸マグネシウムでジクロロメタン層を乾燥させ、濾過後、生成物のジクロロメタン溶液を回転蒸発して、メタノールで再結晶して、７０℃のオープンで２ｈ乾燥し、４１．９ｇの化合物１を得、收率が７５％であり、純度が９８％である。
【０１３０】
化合物１の構造は、プロトン核磁気共鳴スペクトル及び質量分析により確認される。
１Ｈ−ＮＭＲ（ＣＤＣｌ３、５００ＭＨｚ）：１．３６６２−１．３７７２（６Ｈ、ｓ）、１．８０６８−１．８９２５（８Ｈ、ｍ）、２．３６７５−２．４７０４（７Ｈ、ｍ）、３．６５２３−３．６７４４（４Ｈ、ｔ）、７．３０２７−８．１８２３（６Ｈ、ｍ）。
【０１３１】
ＭＳ（ｍ／ｚ）：５６０（Ｍ＋１）＋。
実施例２
化合物２の合成
【０１３２】
【化２６】
2021507058.tif 000041
【０１３３】
２５０ｍＬの四つ口フラスコに５０．５ｇの原料２ａ、カリウムｔｅｒｔ−ブトキシド１０．６ｇ及びＤＭＦ  ５０ｍＬを仕込み、室温（約２５℃）で攪拌し、２７．３ｇの原料２ｂを滴下し、約１ｈをかけて滴下が終了し、滴下終了後、３ｈ攪拌し続け、反応が完全になるまで液相クロマトグラフィーによりトラッキングした。内容物をゆっくりと２００ｇの水に注ぎ、ジクロロメタン（１回ずつ５０ｍＬ、合計２回）で抽出し、５％の炭酸水素ナトリウム水溶液（１回ずつ１００ｍＬ、合計３回）でジクロロメタン層を洗浄し、続いて、ｐＨが中性となるまでジクロロメタン層を水洗浄し、８０ｇの無水硫酸マグネシウムでジクロロメタン層を乾燥させ、濾過後、生成物のジクロロメタン溶液を回転蒸発し、メタノールで再結晶して、７０℃のオープンで２ｈ乾燥し、５１．４ｇ化合物２を得、收率が６８％であり、純度が９８％であった。
【０１３４】
化合物１の構造は、プロトン核磁気共鳴スペクトル及び質量分析により確認される。
１Ｈ−ＮＭＲ（ＣＤＣｌ３、５００ＭＨｚ）：０．９５５６−０．９９１８（３Ｈ、ｔ）、１．５２０８−１．５４７６（２Ｈ、ｍ）、２．２６７５−２．２８０７（６Ｈ、ｓ）、２．７５９８−２．７６０４（２Ｈ、ｓ）、５．９９８９−６．０３８７（２Ｈ、ｄ）、７．１２２５−８．１７８３（１６Ｈ、ｍ）。
【０１３５】
ＭＳ（ｍ／ｚ）：７０６（Ｍ＋１）＋。
実施例３−２０
実施例１の方法を参照して、相応する原料から、表４に示される構造を有する化合物を製造する。
【０１３６】
【表４−１】
2021507058.tif 000042
【０１３７】
【表４−２】
2021507058.tif 000043
【０１３８】
【表４−３】
2021507058.tif 000044
【０１３９】
【表４−４】
2021507058.tif 000045
【０１４０】
性能評価
代表的な光硬化樹脂組成物を調製し、本発明の一般式（ＩＩ）で示される光開始剤の肝心な適用性能を評価する。
【０１４１】
１．  光硬化樹脂組成物の調製
光硬化樹脂組成物は、以下の成分から構成される。
【０１４２】
１，６−ヘキサンジオールジアクリレート                        ２０重量部
アクリル酸エステルコポリマー［ベンジルメタクリレート／メタアクリル酸／ヒドロキシエチルメタクリレート（モル比７０／１０／２０）コポリマー、Ｍｖ＝１００００］  
５７重量部
光開始剤                                                      ３重量部
ブタノン（溶媒）                                              ２０重量部。
【０１４３】
各成分を均一に混合すれば、性能評価用の光硬化樹脂組成物を得られる。ここにおいて、前記光開始剤は、本発明の一般式（ＩＩ）で示されるフッ素含有フルオレン類光開始剤又は対比例としての従来技術で既知の代表的なフルオレン類光開始剤である。
【０１４４】
２．  性能評価
光硬化樹脂組成物に対する性能評価は、硬化速度、表面乾燥特性及び耐候性を含む。
【０１４５】
（１）硬化速度
光硬化樹脂組成物を黄光ランプ下で攪拌し、その後、採取してロール塗布でＰＥＴ基板に塗布して成膜し、９０℃で２ｍｉｎ乾燥させ、乾燥膜の厚さが２μｍである塗膜を得、その後、室温まで冷却し、高圧水銀ランプ（露光機型番：ＲＷ−ＵＶ７０２０１、１回ずつの露光量  ５０ｍＪ／ｃｍ２）で照射することで塗膜を露光し、硬化成膜させる。
【０１４６】
塗膜が硬化して硬化膜を成膜するまでベルト式露光機を通過する回数で評価し、通過する回数が多いほど、硬化速度が好ましくないことを示す。
【０１４７】
（２）耐候性
ＧＢ／Ｔ−１７４０−２００７に参照して、塗膜耐湿熱性の測定方法を採用する。十分に硬化した硬化膜を、予め調節済みの温度湿度制御ボックス中（温度５０±１℃、相対湿度９６±２％）に入れて、２４０ｈ放置した後、硬化膜表面の発泡、亀裂、黄変などの破坏現象を評価する。
【０１４８】
変化がない場合に、Ａとする；
発泡、亀裂、黄変などの破坏現象がある場合に、Ｂとする。
【０１４９】
（３）表面乾燥特性
ＧＢ／Ｔ  １７２８−１９７９（１９８９）に参照して、コットンボール吹き法を採用して測定する。硬化膜の表面に１個の１ｃｍ２程度のふわとした脱脂コットンボールを軽く置いておいて、コットンボールから１５ｃｍの距離で口で水平方向に沿って軽くコットンボールを吹く。
【０１５０】
コットンボールを吹き飛ばすことができ、膜の表面に綿繊維が残らない場合に、Ａとする；
コットンボールを吹き飛ばすことができるが、膜の表面に綿繊維が残る場合に、Ｂとする；
コットンボールを吹き飛ばすことができない場合に、Ｃとする；
コットンボールを吹き飛ばすことができ、かつ膜の表面に綿繊維が残らないのであれば、すなわち表面乾燥であり、膜の表面乾燥特性に優れていることを示す。
【０１５１】
評価結果は、表５に示される。
【０１５２】
【表５】
2021507058.tif 000046
【０１５３】
表５中の比較化合物１及び２の構造は、以下に示す。
【０１５４】
【化２７】
2021507058.tif 000047
【０１５５】
表５の測定結果から分かるように、本発明の一般式（ＩＩ）で示されるフッ素含有フルオレン類光開始剤を用いた光硬化樹脂組成物の方が、１回の５０ｍＪ／ｃｍ２の露光量で十分に硬化でき、明らかにより高い開始効率を示し、そして、耐候性及び表面乾燥特性においても、従来のフルオレン類光開始剤を採用したサンプルよりも明らかに優れている。
【０１５６】
以上は、本発明の好適な実施例に過ぎず、本発明を制限するためのものではなく、当業者にとって、本発明には各種の変更や変化ができる。本発明の精神及び主旨内である限り、行った一切の修正、等価代替、改良等は、いずれも本発明の保護範囲内に含まれるべきである。
【国際調査報告】
2021507058.tif 000063
2021507058.tif 000064
2021507058.tif 000065
2021507058.tif 000066